Способ демонстрации самоизоляции металла и расщепления его поверхностного заряда

1. Способ демонстрации самоизоляции металла и расщепления его поверхностного заряда, отличающийся тем, что электрод из исследуемого металла приводят в контакт с ионной жидкостью, на указанном электроде регистрируют зависимости эстанса и плотности электрического тока от потенциала электрода, на зависимости эстанса от потенциала находят ступени в форме экстремума и перегибов, расположенные в том интервале потенциалов, где зависимость плотности электрического тока от потенциала, меняющегося в анодном направлении, не имеет ни экстремума, ни перегибов, оценивают безразмерный наклон зависимости эстанс-потенциал между ступенями эстанса, показывают превосходство максимального абсолютного значения этого наклона над единицей, из указанного превосходства делают вывод о наличии у металла изолирующего покрытия, которое составлено исключительно из атомов металла и электрострикция которого увеличивает абсолютную величину указанного наклона, а отсутствие изменений плотности электрического тока, соответствующих ступеням эстанса, объясняют расщеплением поверхностного заряда металла изолирующим покрытием на внутреннюю и внешнюю части, которые при изменении потенциала поочередно получают приращения заряда с образованием у них взаимно компенсирующих ступеней, причем из указанных частей только внутренняя, ступенчато меняющаяся часть вызывает в изолирующем покрытии электрострикцию, создающую ступени эстанса, тогда как электрический ток обусловлен изменением полного поверхностного заряда, не имеющего ступеней.
2. Способ по п. 1, отличающийся тем, что зависимость эстанса от потенциала регистрируют в координатах «модуль эстанса - потенциал».
3. Способ по п. 1, отличающийся тем, что в диапазон изменения потенциала включают область поляризуемости электрода.
4. Способ по п. 1, отличающийся тем, что в качестве исследуемого металла используют платину.
5. Способ по п. 4, отличающийся тем, что в качестве ионной жидкости используют водный раствор серной кислоты с концентрацией 0.5 моля на литр, зависимости эстанса и плотности электрического тока от потенциала регистрируют в диапазоне потенциала, включающем интервал от +0.8 В до +0.3 В относительно равновесного водородного электрода при изменении потенциала в анодном направлении.
6. Способ по п. 4, отличающийся тем, что в качестве ионной жидкости используют расплав фторида калия либо фторида натрия.
7. Способ по п. 1, отличающийся тем, что в качестве исследуемого металла используют медь.
8. Способ по п. 7, отличающийся тем, что в качестве ионной жидкости используют водный раствор фтористого натрия с концентрацией 0.1 моля на литр, зависимости эстанса и плотности электрического тока от потенциала регистрируют в диапазоне потенциала, включающем интервал от -1.8 В до -0.4 В относительно насыщенного каломельного электрода при изменении потенциала в анодном направлении.
9. Способ по п. 1, отличающийся тем, что в качестве исследуемого металла используют серебро.
10. Способ по п. 1, отличающийся тем, что в качестве исследуемого металла используют золото.
11. Способ по п. 1, отличающийся тем, что в качестве исследуемого металла используют никель.